FR 2829137 A1 20030307 FR 0111187 A 20010828 La présente invention a trait à un procédé de polymérisation radicalaire de monomères éthyléniquement insaturés, et en particulier de monomères méthacryliques, donnant accès à des compositions de polymères à extrémités de chaînes réactivables, utilisables en particulier pour la préparation de copolymères séquencés. Dans la présente description, et en l'absence d'indications contraires, le terme "polymère" sera utilisé pour désigner, au sens large, aussi bien des homopolymères que des copolymères. Par ailleurs, au sens de l'invention on entend par "copolymère séquencé" (ou "copolymère à blocs") un copolymère comprenant au moins deux enchaînements (blocs) successifs d'unités monomères de constitutions chimiques différentes. Chacun des blocs présents peut être constitué d'un homopolymère ou d'un copolymère obtenu à partir d'un mélange de monomères éthyléniquement insaturés. Dans le second cas, le bloc peut notamment être un copolymère statistique. Les copolymères à blocs au sens de l'invention peuvent ainsi comprendre deux blocs constitués, chacun, de copolymères statistiques. Dans ce cas, les monomères éthyléniquement insaturés sont tels que les blocs obtenus sont de natures différentes. Par"blocs de natures différentes", on entend soit des blocs constitués de monomères de types différents, soit des blocs constitués de monomères de même type mais dans des quantités différentes. De tels copolymères séquencés sont habituellement préparés par polymérisation ionique. Toutefois, ce mode de préparation présente l'inconvénient de ne permettre que la polymérisation d'un nombre limité de monomères, de type apolare, tels que le styrène ou le butadiène. De plus, la polymérisation ionique requiert généralement des contraintes de mise en oeuvre sévères, et notamment un milieu réactionnel particulièrement exempt d'impuretés et des températures de mises en oeuvre souvent inférieures à l'ambiante, de manière à minimiser l'apparition de réactions parasites. De telles contraintes n'existent pas dans le cas de la polymérisation radicalaire, qui présente en outre l'avantage de pouvoir être mise en oeuvre dans le cadre de la polymérisation d'autres type de monomères. De ce fait, on s'est rapidement intéressé à la polymérisation radicalaire dans le cadre de la préparation de copolymères séquencés. Cependant, lors d'une réaction de polymérisation radicalaire conventionnelle, les macroradicaux en croissance ont généralement une réactivité non-sélective et les chaînes se terminent de façon irréversible par couplage ou dismutation. Par conséquent, en polymérisation radicalaire, il est généralement très difficile de contrôler la structure des chaînes réalisées et il est en particulier extrêmement difficile de réaliser des polymères fonctionnalisés en bout de chaîne, ce qui limite, dans le cas le plus général, les possibilités d'obtenir des copolymères séquencés par polymérisation radicalaire. De façon à surmonter ce type de difficulté, on a récemment développé des procédés de polymérisation radicalaire particuliers, dans lesquels les chaînes polymères réalisées sont fonctionnalisées par des groupements terminaux susceptibles de pouvoir être réactivés sous forme de radicaux libres grâce à des réactions de terminaisons ou de transferts réversibles. Ce type de polymérisation radicalaire spécifique est généralement désigné par le terme de polymérisation radicalaire "contrôlée" ou "vivante". Ces dénominations proviennent du fait que la présence des groupements terminaux réactivables décrits ci-dessus induit l'existence d'équilibres entre des espèces fonctionnalisées (dites espèces"dormantes") et des espèces actives (radicaux libres), ce qui permet à la fois de maîtriser la croissance des chaînes polymères (obtention de distributions des masses resserrées et contrôle de la masse moléculaire moyenne, notamment en jouant sur le rapport molaire monomère/ précurseur de chaînes actives) et d'obtenir des polymères fonctionnalisés, dits "vivants", c'est à dire capables d'être mis en oeuvre à titre d'espèces réactivables dans des réactions de polymérisations radicalaires subséquentes, ce qui s'avère particulièrement intéressant dans le cadre de la préparation de copolymères séquencés. Pour plus de détails à ce sujet, on pourra notamment se référer à K. Matyjaszewski, Ed. Controlled Radical Polymerization, ACS Symposium Series 685, American Chemical Society Washington, DC, 1998. Dans ce cadre, on a en particulier développé de multiples procédés de polymérisations contrôlées (vivantes), dits"par transfert réversible de chaînes", mettant en oeuvre des mécanismes d'addition-fragmentation. Cette synthèse particulière de polymère est réalisée en effectuant une polymérisation radicalaire en présence d'agents de transfert réversible et d'une source de radicaux libres, généralement amorcée thermiquement, ce qui conduit à l'obtention de polymères fonctionnalisés. Ce type de polymérisation est une des technologies les plus appropriées pour synthétiser des copolymères à blocs par voie radicalaire. Pour plus de détails concernant de telles polymérisations, on pourra se reporter par exemple aux demandes de brevets WO 98/01478, au nom de Dupont de Nemours, et WO 99/35178, au nom de Rhodia Chimie, qui décrivent l'utilisation d'agents de transfert réversible de type dithioesters de type RS (C=S) R' pour la synthèse de copolymères à architecture contrôlée, ou encore aux demandes de brevets WO 99/35177 au nom de Rhodia Chimie et WO 99/31144 au nom de Dupont de Nemours qui ont trait au contrôle de polymérisations radicalaires par des agents de transfert dithiocarbamates de type RS (C=S) NR'R". On pourra également se reporter aux demandes de brevets WO 98/58974, WO 00/75207 ou WO 01/42312, au nom de Rhodia Chimie qui décrivent l'utilisation de xanthates de formule générale RSC (=S) OR', qui constituent, dans le cas le plus général, des agents de transferts réversibles particulièrement intéressants. D'autres voies d'accès ont été développées pour réaliser des compositions de polymères vivants de type polyméthacrylates fonctionnalisés en bout de chaînes, utilisables pour synthétiser des copolymères séquencés. Dans ce cadre, on peut par exemple citer les procédés de polymérisations vivantes photoinitiées mettant en oeuvre des agents particuliers dits "photoiniferters". Ces photoiniferters sont des composés qui, sous activation photochimique (typiquement sous rayonnement UV), sont à la fois capables d'amorcer la réaction de polymérisation, de jouer le rôle d'agents de transfert réversible et d'agents de terminaison. Les disulfures de xanthate de type RO (C=S) S-S (C=S) OR, tels que ceux décrits par Niwa et al. dans J. Macromol. Sci. Chem., vol A24, p. 567 (1987), constituent un exemple typique d'agents photoiniferters utilisables pour réaliser une polymérisation radicalaire contrôlée susceptible de mener à des compositions de polymères vivants. Toutefois, dans le cadre de la mise en oeuvre de tels composés, les polymères vivants obtenus sont spécifiquement constitués de chaînes polymères essentiellement fonctionnalisées à leurs deux extrémités. La mise en oeuvre de ces chaînes vivantes à titre d'espèces réactivables dans la préparation de copolymères séquencés mène de ce fait généralement à l'obtention de copolymères séquencés symétriques de type (polymère 2) - (polymère 1) - (polymère 2), et, de façon générale, la préparation de copolymères séquencés non symétriques, de type (polymère 1) - (polymère 2), n'est pas rendue possible selon ce type de procédé. Or, les inventeurs ont maintenant découvert que, de façon surprenante, des composés disulfurés du type des disulfures de xanthate, utiles à titre de composés photoiniferters dans des réactions de polymérisations vivantes photoinitiées évoquées ci-dessus, peuvent être mis en oeuvre à titre d'agents de transfert dans des réactions de polymérisation radicalaire, en association avec une source de radicaux libres amorcée thermiquement, pour réaliser des compositions de polymères vivants, utilisables notamment dans le cadre de la réalisation de polymères séquencés. De façon particulièrement inattendue, les travaux des inventeurs ont permis de mettre en évidence que la mise en oeuvre de tels composés disulfurés dans une polymérisation radicalaire thermoinitiée mettant en oeuvre des monomères de type méthacrylate, permet de réaliser des compositions de polymères de type polyméthacrylates fonctionnalisés en bout de chaînes et possédant un caractère vivant effectif. Les travaux des inventeurs ont également permis de montrer que, dans ce cas comme dans le cas général, les polymères vivants obtenus sont généralement monofonctionnalisés, ce qui permet d'envisager leur mise en oeuvre dans la synthèse de copolymères séquencés de type (polyméthacrylate) - (polymère). Sur la base de ces découvertes, un des buts de la présente invention est de fournir un procédé de polymérisation radicalaire de composés éthyléniquement insaturés, et en particulier de type esters méthacryliques, capable de se substituer, au moins dans certaines applications, aux procédés connus de l'état de la technique. L'invention a également pour but de fournir des compositions à base de chaînes polymères, notamment de type polyméthacrylates, possédant un caractère vivant, c'est à dire réactivables sous la forme de radicaux libres susceptibles d'être mis en oeuvre dans des réactions de polymérisations ultérieures. Un autre but de l'invention est de fournir un procédé de préparation de copolymères séquencés comprenant des blocs de type poly (méthacrylate), ces copolymères étant avantageusement des copolymères séquencés non symétriques. Ainsi, selon un premier aspect, la présente invention a pour objet un procédé de préparation d'une composition polymère, comprenant une étape de polymérisation radicalaire non photoinitiée mettant en oeuvre une composition comprenant : au moins un monomère éthyléniquement insaturé, répondant de préférence à la formule (1) ci-dessous : formule (1) ; au moins un composé répondant à la formule (II) cidessous : formule (II), et au moins une source de radicaux libres activable thermiquement, distincte du composé de formule (II), où, dans la formule (1) : - R1 représente un radical-COOA, dans lequel A désigne un groupement alkyle, halogénoalkyle, perfluoroalkyle, alcényle, alcynyle, arylalkyle, arylalcényle, ou arylalcynyle, et de préférence un groupement alkyle ou halogénoalkyle ; et - R2 représente un atome d'hydrogène, un atome d'halogène, un groupement alkyle, un groupement halogénoalkyle, ou un groupement alcoxy, ces groupements alkyle, halogénoalkyle ou alcoxy pouvant ou non être substitués, le cas échéant par un ou plusieurs substituants, chacun des substituants éventuel étant alors choisi dans ce cas parmi un groupement -OH, -ORs ,-COORs, ,-CORs, -OOCRs, où RS désigne un groupement alkyle, halogénoalkyle, perfluoroalkyle, alcényle, alcynyle, aryle, arylalkyle, arylalcényle, ou arylalcynyle ; et, où, dans la formule (il) : - Z et Z sont identiques ou différents, et représentent chacun un radical choisi parmi : (i) un groupement alkyle, halogénoalkyle, perfluoroalkyle, alcényle ou alcynyle, acyle, aryle, arylalkyle, arylalcényle, arylalcynyle, ou bien un cycle carboné ou un hétérocycle, ou bien encore une chaîne polymère ; (ii) un radical -OR3, dans lequel R3 désigne un groupement choisi parmi : - un groupement alkyle, halogénoalkyle, perfluoroalkyle, alcényle, alcynyle, acyle, aryle, arylalkyle, arylalcényle, arylalcynyle, ou bien un cycle carboné ou un hétérocycle, ou bien une chaîne polymère ; - un groupement-CRPO (ORc) (ORD), dans lequel : - RA et RB représentent chacun, indépendamment l'un de l'autre, un atome d'hydrogène, un atome d'halogène, un groupement perfluoroalkyle, un cycle carboné ou un hétérocycle, ou bien encore un groupement -N02, -NCO, - CN, ou un groupement choisi parmi les groupements de E E E E E F E type-R,-SOsR,-OR,-SR,-NRR,-OOCR, -CONRR,ou-SOsR, dans lesquels les groupements représentés par RE et RF désignent chacun, de façon indépendante, un groupement alkyle, alcényle, alcynyle, aryle, aryle, arylalkyle, arylalcényle, ou arylalcynyle ; ou bien RA et RB forment ensemble un groupement =0 ou =S ; ou bien RA et RB forment ensemble, avec l'atome de carbone auquel ils sont rattachés, un cycle hydrocarboné ou un hétérocycle ; et - Rc et RD représentent chacun, indépendamment l'un de l'autre, un radical répondant à l'une des définitions données ci-dessus pour le groupement RE ; ou bien Rc et RD forment ensemble une chaîne hydrocarbonée comportant de 2 à 4 atome de carbone, éventuellement interrompue par un groupement-O-,-S-, ou G~ G - NRG-, où RG répond à l'une des définitions données cidessus pour le groupement RE ; ou (iii) un groupement-NRR, où : - R4 et R5 représentent indépendamment l'un de l'autre un radical choisi parmi un groupement alkyle, halogénoalkyle, alcényle, alcynyle, acyle, ester, aryle, arylalkyl, arylalcényle, arylalcynyle, ou un cycle carboné ; ou - R4 et R5 forment ensemble une chaîne hydrocarbonée comportant de 2 à 4 atome de carbone, éventuellement interrompue par un groupement -O-, -S-, ou -NRH-, où RH répond à l'une des définitions données ci-dessus pour le E groupement RE, ladite chaîne hydrocarbonée formant avantageusement un cycle à 5 chaînons avec l'azote auquel sont rattachés R4 et R5, les radicaux R4 et R5 induisant de préférence un effet électroattracteur ou un effet de délocalisation vis à vis de la densité électronique de l'atome d'azote auquel ils sont liés. Dans l'ensemble de la présente description, on entend couvrir par le terme de groupement "alkyle" un radical hydrocarboné saturé, linéaire ou ramifié, pouvant éventuellement inclure un ou plusieurs cycle (s) aliphatique (s) saturé (s). Au sens de l'invention, les groupes alkyles peuvent présenter jusqu'à 25 atomes de carbone, et ils contiennent de préférence de 1 à 12 atomes de carbone, et avantageusement de 1 à 6 atomes de carbone. De façon particulière, un groupe alkyle peut également désigner, au sens de l'invention, un groupe cycloalkyl, c'est-à-dire un radical hydrocarboné saturé cyclique, présentant de préférence de 3 à 10 atomes de carbone. Un groupement"alcoxy"désigne quant à lui, au sens de l'invention, un radical-OAlk, où Alk désigne un groupement alkyle tel que défini ci-dessus. Par groupement"halogénoalkyle"au sens de l'invention, on entend un radical alkyle tel que défini précédemment et substitué par au moins un atome d'halogène, où le terme "atome d'halogène" désigne ici, comme dans l'ensemble de la description, un atome de fluor, de chlore, de brome ou d'iode, de préférence un atome de fluor ou de chlore, et avantageusement un atome de fluor. Les groupements"halogénoalkyle"de l'invention peuvent ainsi être par exemple des groupements"perfluoroalkyle", c'est à dire, au sens de l'invention, des groupements répondant à la formute-CCnFzn+i, où n représente un entier allant de 1 à 20. Par ailleurs, un groupement"alcényle", au sens où il est employé dans la présente description, désigne un radical hydrocarboné insaturé, linéaire ou ramifié, présentant au moins une double liaison C=C. Les groupes alcényles de l'invention peuvent présenter jusqu'à 25 atomes de carbone et comprennent de préférence de 2 à 12 atomes de carbone, et avantageusement de 2 à 6 atomes de carbone. De même, on entend par groupe"alcynyle"un radical hydrocarboné insaturé, linéaire ou ramifié et présentant au moins une triple liaison C-C. Les groupes alcynyles de l'invention présentent généralement de 2 à 25 atomes de carbone, et ils comprennent de préférence de 2 à 15 atomes de carbone, et avantageusement de 2 à 6 atomes de carbone. Un groupement "acyle" désigne quant à lui, au sens de l'invention, un groupement de formule-C (=O)-B, où B désigne une chaîne hydrocarbonée linéaire ou ramifiée, saturée ou insaturée, et comportant de 1 à 25 atomes de carbone, et qui peut notamment être un groupe alkyle, alcényle ou alcynyle tels que définis ci-dessus. Par groupement"ester"au sens de l'invention, on entend un groupement-C (=O)-OB, où B désigne une chaîne hydrocarbonée linéaire ou ramifiée, saturée ou insaturée, et comportant de 1 à 25 atomes de carbone, et qui peut notamment être un groupe alkyle, alcényle ou alcynyle tels que définis ci-dessus. Au sens de l'invention, un radical de type "cycle carboné" désigne un groupement cyclique saturé, insaturé ou aromatique, notamment de type cycloalkyl, cycloalcényle ou cycloalcynyle, éventuellement substitué, et comportant de 3 à 20 atomes de carbone. Un radical de type "hétérocycle" désigne quant à lui un tel cycle carboné interrompu par au moins un hétéroatome choisi par exemple parmi N, 0 ou S. Un groupement "aryle" désigne quant à lui, au sens de l'invention, un groupe aromatique mono-ou polycyclique possédant généralement de 5 à 20 atomes de carbone, et de préférence de 6 à 10 atomes de carbone. Ainsi, il peut par exemple s'agir d'un groupe phényle, ou encore 1- ou 2- naphtyle. Selon une variante particulière un groupe"aryle"au sens de l'invention peut intégrer un ou plusieurs hétéroatomes tels que le soufre, l'oxygène, ou l'azote. Dans ce cas particulier, le groupe"aryle"au sens de l'invention désigne un groupement hétéroaromatique mono-ou polycyclique. Les groupes"arylalkyles","aralcényles"et"aralcynyles"au sens de l'invention sont respectivement des chaînes alkyles, alcényles et alcynyles substituées par un groupement aryle tel que défini ci-dessus. En d'autres termes, les groupes"arylalkyles","aralcényles"et"aralcynyles"au sens de l'invention sont respectivement des groupements de type Ar-Ra-, dans lesquels Ar-représente un groupement aryle et où les groupes de type-Rareprésentent respectivement une chaîne alkylène, alcénylène, ou alcynylène. Les différents radicaux présents dans les composés (1) et (II) peuvent éventuellement être interrompus par un ou plusieurs hétéroatomes choisis notamment parmi 0, S, et N, Si, ou par des groupes- (C=O)-,- (C=S)-,-S02-, - SO-, ou amines secondaires ou tertiaires, et ils peuvent être substitués par tout type de groupements non susceptible d'interférer avec la réaction de polymérisation ou de mener à des réactions parasites entre les composés en présence, et notamment par un ou plusieurs groupements identiques ou différents choisis parmi un atome d'halogène, un groupement silylé, un groupement-OH, a ! coxy,-SH, thioatcoxy,-NHs, mono-ou di-a) ky) amino,-CN, - COOH, ester, amine, ou perfluoroalkyle, lesdits substituant pouvant éventuellement être interrompus par des hétéroatomes. Il est des compétences de l'homme du métier de choisir la nature des différents groupements et substituants présents dans les composés mis en oeuvre pour éviter toute réaction secondaire indésirable. Les composés disulfurés de formule (II) spécifiquement mis en oeuvre dans le procédé de la présente invention sont des composés connus, dont certains ont été décrits notamment à titre d'accélérateurs de vulcanisation pour les pneumatiques ou comme composés de type agents iniferters. Ces composés sont généralement préparés selon un procédé connu de l'homme du métier, qui consiste à oxyder, généralement en présence d'iode, un ou plusieurs sels d'anions de type Z- (C=S) S-, où Z a l'une des significations données précédemment pour Z1 et Z2. Les composés de formule (II) utilisés dans le procédé de l'invention sont généralement tels que les deux groupements Z1 et Z2 sont identiques. En effet, la synthèse de composés disulfurés de type symétrique est généralement plus facile à mettre en oeuvre que celle des composés asymétriques. Toutefois, le procédé de l'invention ne saurait se limiter à la mise en oeuvre de tels composés symétriques. Selon un mode de réalisation particulièrement avantageux du procédé de l'invention, chacun des groupements Z1 et Z2 présents dans le composé de formule (II) mis en oeuvre est un radical de type-OR où R est un radical tel que défini précédemment. Ainsi, le composé de formule (II) mis en oeuvre selon la présente invention peut être de façon avantageuse un disulfure de xanthate répondant à la formule (fla) suivante : formule (lia), dans laquelle les groupes Za et Zb, identiques ou différents, désignent chacun un radical répondant à l'une des définitions données précédemment pour R3, et désignent de préférence des radicaux choisis parmi les radicaux alkyle, halogénoalkyle, aryle, ou arylalkyl. De façon particulièrement avantageuse, chacun des groupements Za et Zb désigne un radical alkyle, halogénoalkyle, aryle, ou arylalkyle. Dans le cas où Za ou Zb désigne un radical alkyle, celui-ci est préférentiellement choisi parmi les radicaux comportant de 2 à 4 atomes de carbone, de préférence parmi les radicaux éthyle ou isopropyle. A titre de substituants Za et Zb particulièrement intéressants, on peut également citer le radical 2,2, 2-trifluoroéthyle ou le radical phényle. Ainsi, à titre de composés de formule (lia) particulièrement avantageux dans le cadre de la mise en oeuvre de la présente invention on peut citer : - ! e bis-éthoxythiocarbonyt-disdfane (EtO (C=S) S-S (C=S) OEt ; où Et désigne un groupement éthyle) ; - le bis-phénoxythiocarbonyl-disulfane (PhO (C=S) S-S (C=S) OPh ; où Ph désigne un groupement phényle) ; - le bis-[ (2, 2,2) trifluoroéthoxythiocarbonyl]-disulfane (F3C-CH3O (C=S) S-S (C=S) OCH2-CF3) ; ou - le bis-isopropyloxythiocarbonyl-disulfane (iPrO (C=S) S-S (C=S) OiPr ; où iPr désigne un groupement isopropyl). Selon un autre mode de réalisation du procédé de l'invention, chacun des groupements Z1 et Z2 présents dans le composé disulfuré de formule (II) est choisi parmi un groupement alkyle, un groupement halogénoalkyle, un groupement alcényle ou un groupement alcynyle. Dans ce cas, les groupements Z1 et Z2 sont le plus souvent identiques. Selon encore un autre mode de réalisation du procédé de l'invention, chacun des groupements Z1 et Z2 présents dans le composé disulfuré de formule (II) est un groupement-NRR, où les radicaux R4 et R5 désignent chacun un groupement alkyle, halogénoalkyle, aryle, arylalkyle, acyle ou ester, ou bien où les radicaux R4 et R5 forment, avec l'azote auquel ils sont rattachés, un hétérocycle, de préférence à 5 chaînons, substitué ou non substitué. Des exemples de composés disuifurés particulièrement utiles selon ce mode particulier sont notamment les composés de formule (II) où Z1 et Z2 4 5 désignent chacun un groupement choisi parmi un groupement -NR4R5, où les radicaux R4 et R5 désignent chacun un groupement éthyle, phényle, ou COOCH3. De façon générale, le procédé de la présente invention peut être mis en oeuvre dans-le cadre de la polymérisation de tout monomère éthyléniquement insaturé, et, tout particulièrement pour réaliser la polymérisation de monomères répondant à la formule (1) précitée. La nature exacte du polymère mis en oeuvre selon la présente invention peut naturellement varier en fonction de l'application finale particulière à laquelle est destiné le polymère que l'on souhaite obtenir. Ainsi, il est en particulier à noter que les monomères éthyléniquement insaturés mis en oeuvre selon le procédé de l'invention peuvent être utilisés seuls, ce par quoi on obtient une homopolymérisation, ou bien en mélange avec d'autres monomères, ce par quoi on réalise une copolymérisation statistique. Il est des compétences de l'homme du métier de sélectionner le ou les différents monomères à mettre en oeuvre pour obtenir un polymère tel que désiré. Le procédé de l'invention se révèle particulièrement intéressant pour la polymérisation de monomères de type esters méthacryliques. Ainsi, de façon particulièrement avantageuse mais nullement limitative, le monomère de formule (1) mis en oeuvre dans le procédé de l'invention peut répondre à la formule (la) ci dessous : formule (la), dans laquelle le radical R1 est tel que défini précédemment, et désigne de façon préférentielle un groupement-COOA, où A désigne un groupement alkyle ou halogénoalkyle au sens de l'invention. Des exemples de monomères de formule (la) avantageusement utilisables selon l'invention sont par exemple le méthacrylate de méthyle, le méthacrylate d'éthyle, le méthacrylate de n-butyle, le méthacrylate de tert-butyle, le méthacrylate de 2-éthylhexyle, le méthacrylate de benzyl, le méthacrylate d'hydroxyéthyle, le méthacrylate d'hydroxypropyle, le méthacrylate de trifluoroéthyle, le méthacrylate de glycidyl, ou encore le méthacrylate de triméthoxysilylpropyle, ainsi que les mélanges de deux ou plusieurs de ces composés. A ce sujet, il est donc à noter que le procédé de l'invention, de par la mise en oeuvre du composé de formule (II) et d'une source de radicaux libres amorcée thermiquement, permet de synthétiser des chaînes de type polyméthacrylates possédant un caractère vivant effectif. Il faut bien souligner qu'une telle possibilité est particulièrement inattendue au vu des résultats généralement observés lors de la polymérisation de monomères de type esters méthacryliques selon les procédés connus de l'état de la technique. En effet, en polymérisation radicalaire vivante, le caractère contrôlé de la croissance des chaînes est d'autant plus marqué que la vitesse de réactivation des chaînes sous forme de radicaux libres est grande par rapport à la vitesse de croissance des chaînes (propagation), ce qui est généralement le cas. Or, dans le cadre spécifique de la mise en oeuvre de monomères de type méthacrylates (esters méthacryliques) en polymérisation radicalaire vivante mettant en oeuvre des agents de transfert réversible, il arrive souvent que la réaction de propagation des chaînes soit largement favorisée par rapport à la réaction de réactivation, sans doute du fait du caractère stabilisé important des radicaux libres de type méthacrylyles mis en oeuvre dans la réaction de polymérisation. Dans ce cas, on observe un contrôle extrêmement faible, voire inexistant, de la réaction de polymérisation, qui peut mener à une nonfonctionnalisation de la plupart des chaînes formées. De façon à éviter ce problème, il et nécessaire d'adapter la nature de l'agent de transfert réversible mis en oeuvre. Cependant, à l'heure actuelle, cette adaptation s'effectue de façon empirique. Ainsi, on a par exemple observé que la mise en oeuvre d'un dithioester ou d'un dithiocarbamate semble généralement préférable à celle d'un xanthate, mais on ne connaît pas de façon exacte l'influence de la structure de l'agent de transfert réversible sur l'efficacité du contrôle obtenu pour une polymérisation de méthacrylates. Il apparaît donc que la possibilité d'effectuer la synthèse de chaînes polyméthacrylates possédant un caractère vivant en mettant en oeuvre les composés de formule (II) est complètement inattendue. La possibilité d'effectuer une telle synthèse de chaînes polyméthacrylates fonctionnalisés en utilisant des composés de formule (lia) (disulfures de xanthate) est quant à elle encore plus particulièrement surprenante, compte tenu de la grande similitude que présentent les composés de formule (lia) avec les xanthates, qui ne permettent pas toujours d'obtenir un tel résultat. En fonction de leurs natures respectives, le monomère de formule (1) et le composé disulfuré de formule (li) peuvent être mis en oeuvre en des quantités très variables dans la composition soumise à l'étape de polymérisation radicalaire du procédé de l'invention. Toutefois, on préfère généralement que, dans la composition soumise à la réaction de polymérisation, le ratio molaire de la quantité de composé (II) rapportée à la quantité de monomère (1) soit compris entre 1 : 5 et 1 : 10 000, et de préférence entre 1 : 20 et 1 : 500. Quelle que soit la nature exacte des composés de formule (1) et (II) utilisés, le procédé de l'invention est spécifiquement mis en oeuvre en présence d'une source de radicaux libres activable thermiquement, utilisée de façon à réaliser une polymérisation radicalaire non photoinitiée de la composition utilisée. Par "polymérisation radicalaire non photoinitiée", on entend, au sens de la présente invention toute polymérisation réalisée en mettant en oeuvre une étape d'amorçage non photochimique. De ce fait, il est à souligner que le procédé de l'invention est en particulier à distinguer des procédés de polymérisation de l'état de la technique mettant en oeuvre un composé de formule (II) à titre d'agent iniferter, qui sont spécifiquement photoinitiées, c'est à dire dans lesquelles la formation des radicaux libres initiant la réaction de polymérisation radicalaire est liée à une réaction photochimique, généralement induite par un rayonnement de type rayonnement UV. Avantageusement, le procédé de polymérisation radicalaire non photoinitiée de la présente invention met en oeuvre une étape d'amorçage thermique, qui consiste le plus souvent à porter la composition comprenant les monomères et la source de radicaux libres activable thermiquement à une température généralement de l'ordre de 0 C à 150 C, et le plus souvent entre 15 C et 120 C. La source de radicaux libres activable thermiquement qui est utilisée dans le procédé de l'invention est spécifiquement distincte du composé (II), même dans le cas où ce composé est susceptible de libérer des radicaux libres à la suite d'une activation thermique. En règle générale, on préfère également que cette source de radicaux libres soit distincte des monomères éthyléniquement insaturés mis en oeuvre. Ainsi, la source de radicaux libres activable thermiquement qui est utilisée dans le procédé de l'invention est généralement choisie parmi les initiateurs classiquement employés en polymérisation radicalaire. Ainsi, il peut s'agir par exemple d'un initiateur choisi parmi : - les peroxydes d'hydrogène tels que : l'hydroperoxyde de butyle tertiaire, l'hydroperoxyde de cumène, le t-butyl-peroxyacétate, le t- butylperoxybenzoate, le t-butylperoxyoctoate, le t-butylperoxynéodécanoate, le t-butylperoxyisobutarate, le peroxyde de lauroyle, le t-amylperoxypivalte, le tbutylperoxypivalate, le peroxyde de dicumyl, le peroxyde de benzoyle, le persulfate de potassium, ou encore le persulfate d'ammonium ; - les composés azoïques tels que : le 2-2'-azobis (isobutyronitrile), le 2,2'-azobis (2-butanenitrile), le 4,4'-azobis (4-acide pentanoïque), le 1,1'azobis (cyclohexane-carbonitrile), le 2- (t-butylazo) -2-cyanopropane, le 2,2'- azobis[2-méthyl-N- (1, 1) -bis (hydroxyméthyl) -2-hydroxyéthyl] propionamide, le 2,2'-azobis (2-méthyl-N-hydroxyéthyl]-propionamide, le dichlorure de 2,2'azobis (N, N'-diméthylèneisobutyramidine), le dichlorure de 2,2'-azobis (2amidinopropane), le 2,2'-azobis (N, N'-diméthylèneisobutyramide), le 2,2'azobis (2-méthyl-N-[1, 1-bis (hydroxyméthyl) -2-hydroxyéthyl] propionamide), le 2,2'-azobis (2-méthyl-N-[1, 1-bis (hydroxyméthyl) éthyl] propionamide), le 2,2'- azobis[2-méthyl-N- (2-hydroxyéthyl) propionamide], ou bien encore le 2,2'azobis (isobutyramide) dihydrate ; ou - les systèmes redox comportant des combinaisons telles que, par exemple : - les mélanges de peroxyde d'hydrogène, d'alkyle, peresters, percarbonates et similaires et d'un composé choisi parmi un sel de fer, un sel de titane, le formaldéhyde sulfoxylate de zinc ou le formaldéhyde sulfoxylate de sodium, et des sucres réducteurs ; - les persulfates, perborates ou perchlorates de métaux alcalins ou d'ammonium, en association avec un bisulfite de métal alcalin, tel que le métabisulfite de sodium, et des sucres réducteurs ; - les persulfate de métal alcalin en association avec un acide arylphosphinique, tel que l'acide benzène phosphonique et autres similaires, et des sucres réducteurs ; ou - un mélange de deux ou plusieurs de ces initiateurs. Dans le cas de l'utilisation de tels initiateurs, la quantité d'initiateur utilisée dans le procédé de l'invention est généralement déterminée de manière à ce que la quantité de radicaux susceptible de pouvoir être générée thermiquement est d'au moins 100% en mole par rapport à la quantité de composé (II), et de préférence d'au moins 200% en mole. Dans tous les cas de figure, la réaction de polymérisation radicalaire mise en oeuvre dans le procédé de la présente invention peut être réalisée en masse, en solution ; en émulsion, en dispersion ou en suspension. De préférence, la polymérisation du procédé de l'invention est conduite en solution ou en émulsion. Le composé disulfuré (II) mis en oeuvre est généralement présent dans le milieu de polymérisation dès le début de la réaction. Toutefois, il est à noter que ce composé peut aussi être ajouté au cours de la polymérisation. La température à laquelle est conduit le procédé de la présente invention peut, de façon générale, varier entre OOC et 1500C selon la nature des monomères utilisés. Lors de la mise en oeuvre spécifique de monomères répondant à la formule générale (1), cette température de mise en oeuvre est généralement comprise entre 15 C et 120 C, et elle est de préférence comprise entre 20 C et 100 C, en particulier dans le cas de la mise en oeuvre de monomères méthacrylique de formule (la). De façon générale, sans vouloir être lié à une quelconque théorie concernant le mécanisme réactionnel exact mis en oeuvre dans la réaction de polymérisation de la présente invention, il peut être avancé que, les compositions mises en oeuvre dans le procédé de la présente invention, qui contiennent une source de radicaux libres activable thermiquement, un ou plusieurs monomère (s) éthyléniquement insaturé (s) de formule (1) et un composé disulfuré de formule (II), mènent, à l'issue de l'étape de polymérisation du procédé de l'invention, à l'obtention de compositions polymères comprenant des polymères vivants de première génération constitués de chaînes polymères possédant à l'une au moins de leur extrémité un groupement-S (C=S)-Z, où Z a l'une des significations données précédemment pour les groupements Z1 et Z2 de la formule (II). La présence de cette fonctionnalité de bout de chaîne peut par exemple être mise en évidence par spectrométrie de masse, notamment par une spectrométrie de type MALDI-TOF (Matrix-Assisted Laser Desorption lonization-Time Of Flight) du type de celle mise en oeuvre dans les procédures d'analyses décrites dans Macromo/ecular Rapid Communication, volume 21, pp. 1035 et suivantes (2000). Par ailleurs, les compositions polymères obtenues selon le procédé de l'invention comprennent spécifiquement des chaînes comportant à l'une de leur extrémité un groupement caractéristique de l'amorçage thermique réalisé lors du procédé de l'invention, qui dépend de la nature exacte de la source de radicaux libres mise en oeuvre dans le procédé de l'invention. Là encore, la présence de cette fonction en bout de chaîne peut être mise en évidence par une spectrométrie de masse de type MALDI-TOF. De façon plus spécifique, les compositions polymères de l'invention renferment généralement des chaînes polymères vivantes répondant à la formule (P) ci-dessous : formule (P), dans laquelle : - le radical Z a l'une quelconque des significations données précédemment pour les groupements Z1 et Z2 présents dans les composés de formule (il) ; - les groupements R1 et R2, qui peuvent avoir des significations différentes au sein de chaque unité [-CR1R2~CH2-] de la formule P, représentent, au sein de chaque unité [-CRR-CHz-], deux groupements identiques ou différents répondant chacun à l'une des définitions données précédemment lors de la définition des composés de formule (1) du procédé de l'invention ; - n désigne un entier au moins égal à 1, généralement inférieur ou égal à 1000, de préférence inférieur ou égal à 500, - Y désigne un radical caractéristique de l'amorçage thermique réalisé lors de la polymérisation du procédé de l'invention. Le radical Y présent dans la formule (P) désigne spécifiquement un résidu dont la structure est celle d'un radical libre susceptible d'être engendré par la source de radicaux libres activable thermiquement mise en oeuvre selon le procédé de l'invention. Par ailleurs, il est à noter qu'au sens où il est utilisé dans la formule (P), le radical Y est spécifiquement différent d'un radical de type Z- (C=8) -8- où z a l'une quelconque des significations données précédemment pour les groupements Z1 et Z2 présents dans les composés de formule (II). Ce radical est également différent d'un radical de type CH2-Cr1r-, dans lequel les groupements r1 et r répondent chacun à l'une des définitions données précédemment pour R1 et R2 dans les composés de formule (1) du procédé de l'invention. Ainsi, dans la formule (P), le radical Y peut par exemple représenter un radical de type fragment de peroxyde, fragment de composé azoïque, fragment de percarbonate, fragment de perester, fragment de persulfate, fragment de perborates ou fragment de perchlorate. Dans le cadre de la mise en oeuvre d'AIBN (2-2'-azobis (isobutyronitrile)) à titre de source de radicaux libres activée thermiquement, le radical Y désigne généralement un groupement cyanoisopropyle. Il est à noter que la présence spécifique de chaînes de formule (P) ainsi définies au sein des compositions polymères de l'invention permet en particulier de distinguer les compositions obtenues selon l'invention des compositions polymères obtenues par les procédés de polymérisation radicalaire de l'état de la technique, notamment celles qui mettent en oeuvre un composé de formule (II) à titre d'agent photoiniferter, et au sein desquelles aucune chaîne obtenue ne possède un groupement du type du groupement Y caractéristique de l'amorçage thermique réalisé selon l'invention. La présence de ces chaînes peut notamment être mise en évidence par spectrométrie de masse, et en particulier par une spectrométrie de type MALDI-TOF telle que définie précédemment. Dans le cadre particulier de la mise en oeuvre d'un monomère méthacrylique de formule (la), les compositions polymères obtenues renferment généralement des chaînes polymères vivantes répondant à la formule (P1) cidessous : formule (P1), dans laquelle Z, R1, n et Y ont les définitions précitées. De même, dans le cadre particulier de la mise en oeuvre d'un disulfure de xanthate de formule (lia) à titre de composé disulfuré et d'un monomère méthacrylique de formule (la), les compositions polymères obtenues renferment généralement des chaînes polymères vivantes répondant à la formule (P2) ci-dessous : formule (P2), dans laquelle Z'a l'une des significations données pour Za et Zb dans la formule générale (lia), et où R1, R2, n et Y ont les définitions précitées. Les compositions polymères obtenues par le procédé de l'invention, en mettant spécifiquement en oeuvre un ou plusieurs monomère (s) éthyléniquement insaturé (s) de formule (la) et d'un disulfure de xanthate de formule (lia) à titre de composé disulfuré, qui contiennent avantageusement des chaîne polymères vivantes de formule (P2), sont nouvelles et constituent un autre objet de la présente invention. De façon préférentielle, mais nullement limitative, une proportion importante des chaînes polymères présentes au sein des compositions polymères obtenues à l'issue du procédé de l'invention répondent à la formule générale (P) définie ci dessus. Avantageusement, une proportion importante de ces chaînes répond à l'une des formules générales (P1) ou (P2). Ainsi, on préfère que, dans la composition polymère obtenue, au moins 40%, avantageusement au moins 60%, et de façon particulièrement préférentielle au moins 80% des chaînes polymères présentes répondent à la définition de la formule générale (P), et par exemple à l'une des définitions (P1) ou (P2) telles que définies précédemment. La proportion de ces chaînes au sein de la composition peut notamment être déterminée par une séparation des différents constituants du mélange, notamment par chromatographie en phase liquide, suivie d'une analyse quantitative de ces constituants, par exemple par spectrométrie UV ou au moyen d'un détecteur de type détecteur UV. Selon un mode particulièrement avantageux de réalisation de l'invention, on préfère que la composition obtenue à l'issue du procédé de l'invention soit constituée pour l'essentiel de chaînes répondant à la définition (P) précitée, c'est à dire qu'au moins 90% des chaînes qu'elle contient, et de préférence au moins 95% de ces chaînes, répondent à ladite formule (P). Dans ce cadre, l'essentiel des chaînes présentes peut notamment répondre à la définition de la formule générale (P1) ou bien encore à celle de la formule générale (P2). Les compositions polymères obtenues selon le procédé de l'invention sont spécifiquement des compositions comprenant des chaînes de polymères vivants, c'est à dire qu'elles comprennent des chaînes polymères réactivables lors d'une polymérisation radicalaire ultérieure. De ce fait, les compositions polymères de l'invention peuvent avantageusement être mises en oeuvre à titre de compositions polymères réactivables dans un procédé de copolymérisation du type de celui décrit par exemple dans les demandes de brevets WO 98/01478, WO 98/58974, WO 99/31144, WO 99/35177, ou WO 99/35178, en particulier pour préparer des copolymères séquencés. La mise en oeuvre de compositions comprenant des chaînes polymères répondant à la formule (P1), et, de façon plus générale, l'utilisation de compositions obtenues par mise en oeuvre de monomères méthacryliques dans le procédé de l'invention peut ainsi mener à la préparation de copolymères séquencés intégrant des blocs de type poly (méthacrylates). L'utilisation des compositions polymères de l'invention à titre de compositions polymères vivantes (réactivables) dans un procédé de préparation de polymères séquencés mettant en oeuvre la polymérisation radicalaire d'un mélange comprenant ladite composition réactivable et au moins un monomère éthyléniquement insaturé constitue un autre objet particulier de la présente invention. Dans ce cadre, les compositions réactivables obtenues selon le procédé de la présente invention peuvent notamment être mises en oeuvre dans un procédé de préparation d'un copolymère à bloc de deuxième génération comprenant une étape consistant à réaliser la polymérisation radicalaire d'un mélange comprenant : - une source de radicaux libres, - au moins un monomère éthyléniquement insaturé, et - une composition polymère réactivable, obtenue selon le procédé de l'invention. L'étape de polymérisation radicalaire mise en oeuvre dans le procédé de préparation de copolymères à bloc de deuxième génération de l'invention est généralement une étape de polymérisation radicalaire de type contrôlée, c'est à dire dans laquelle un contrôle de la croissance des chaînes peut être réalisée. Ainsi, dans cette étape de polymérisation mettant en oeuvre les compositions réactivables de l'invention, on peut, dans certains cas, rendre pratiquement linéaire l'évolution de la masse moléculaire (Mn) en fonction du taux de conversion des monomères. Selon un mode de réalisation particulier du procédé de préparation des copolymères à bloc de deuxième génération de l'invention, la composition polymère réactivable mise en oeuvre peut avantageusement être telle qu'au moins 60%, de préférence au moins 75%, et avantageusement au moins 90% des chaînes polymères qu'elle contient, répond à la définition de la formule générale (P) définie précédemment. La mise en oeuvre de ce type particulier de composition réactivable selon l'invention permet en effet de préparer, par mise en contact de ladite composition polymère avec un ou plusieurs monomères éthyléniquement insaturés et une source de radicaux libres, des compositions polymères comprenant des copolymères de deuxième génération non symétriques, de type dibloc. Quelle que soit la nature exacte de la composition polymère réactivable initialement mise en oeuvre, l'étape de formation du polymère de seconde génération peut ensuite être répétée avec de nouveaux monomères et le copolymère de seconde génération ainsi obtenu, de façon à former un copolymère à bloc de troisième génération. En particulier, la mise en contact d'une composition polymère comprenant un polymère de type dibloc avec un ou plusieurs monomères éthyléniquement insaturés et une source de radicaux libres mènera ainsi à la formation de copolymères de troisième génération de type tribloc. On peut ainsi répéter autant de fois que nécessaire l'étape de polymérisation à partir d'un copolymère à blocs pour obtenir un copolymère avec un bloc supplémentaire. De ce fait, de façon plus générale, la présente invention a pour objet un procédé de préparation d'un copolymère à blocs de Nième génération, où N étant un entier supérieur ou égal à 2, par un procédé de polymérisation radicalaire qui comprend : (A) une première étape consistant à réaliser une composition polymère selon l'invention, au moyen d'un procédé tel que défini précédemment, c'est à dire au moyen d'un procédé comportant une étape de polymérisation radicalaire non photoinitiée mettant en oeuvre une composition comprenant : - au moins un monomère éthyléniquement insaturé répondant à la formule (1) précitée ; - un composé disulfuré répondant à la formule (II) définie précédemment ; et - une source de radicaux libres, activable thermiquement, distincte du composé disulfuré de formule (ll) ; puis (B) un nombre (N-1) d'étapes successives de polymérisation radicalaire, chacune de ces étapes menant à l'obtention d'une composition polymère par mise en oeuvre d'un mélange comprenant : - une source de radicaux libres, - au moins un monomère éthyléniquement insaturé, et - le polymère obtenu à l'étape de l'étape de polymérisation précédente. Les"monomères éthyléniquement insaturés"utilisables dans les procédés de préparation de polymères à blocs de la présente invention sont, de façon générale, tous les polymères possédant une double liaison C=C et susceptibles de pouvoir mener à une polymérisation radicalaire dans les conditions de mise en oeuvre dudit procédé. A titre de monomères éthyléniquement insaturés utilisables dans les procédés de préparation de polymères à blocs de l'invention, on peut citer par exemple : le styrène et les dérivés du styrène comme l'alphaméthylstyrène ou le vinyltoluène ; les esters vinyliques d'acide carboxylique comme l'acétate de vinyle, le Versatateo de vinyle, le propionate de vinyle ; les halogénures de vinyle ; les acides mono-et di-carboxyliques insaturés éthyléniques comme l'acide acrylique, l'acide méthacrylique, l'acide itaconique, l'acide maléique, J'acide fumarique et les mono-alkylesters des acides dicarboxyliques du type cité avec les alcanols ayant de préférence 1 à 4 atomes de carbone et leurs dérivés N-substitués ; les amides des acides carboxyliques insaturés comme l'acrylamide, le méthacrylamide, le N-méthylolacrylamide ou méthacrylamide, les N-alkylacrylamides ; les monomères éthyléniques comportant un groupe acide sulfonique et ses sels alcalins ou d'ammonium par exemple l'acide vinylsulfonique, l'acide vinyl-benzène sulfonique, l'acide alpha- acrylamido méthylpropane-sulfonique, le 2-sulfoéthylène-méthacrylate ; les amides de la vinylamine, notamment le vinylformamid ou le vinylacétamide ; les monomères éthyléniques insaturés comportant un groupe amino secondaire, tertiaire ou quaternaire, ou un groupe hétérocyclique contenant de l'azote tel que par exemple les vinylpyridines, le vinylimidazole, les (méth) acrylates d'aminoalkyle et les (méth) acrylamides d'aminoalkyle comme le diméthylaminoéthyl-acrylate ou-méthacrylate, le ditertiobutylaminoéthyl-acrylate ou-méthacrylate, le diméthylamino méthyl-acrylamide ou-méthacrylamide, ou des monomères zwitterioniques comme par exemple l'acrylate de sulfopropyl (diméthyl) aminopropyle ; les diènes par exemple le butadiène, le chloroprène, les esters acryliques, et avantageusement les esters de l'acide acrylique avec des alcools en C1-C12 de préférence en Cl-C8, éventuellement - fluorés, et notamment l'acrylate de méthyle, l'acrylate d'éthyle, l'acrylate de propyle, l'acrylate de n-butyle, l'acrylate d'isobutyle, l'acrylate de 2-éthylhexyle, ou encore l'acrylate de t-butyle ; - les nitriles vinyliques, et en particulier ceux ayant de 3 à 12 atomes de carbone, comme en particulier l'acrylonitrile et le méthacrylonitrile ; et l'acide vinylphosphoniques et ses dérivés. Ces monomères éthyléniquement insaturés peuvent naturellement être utilisés seuls ou en mélanges. Pour la préparation de bloc polyvinylamines, on utilise de préférence à titre de monomères éthyléniquement insaturés les amides de la vinylamine, par exemple le vinylformamid ou le vinylacétamide. Puis, le polymère obtenu est hydrolysé à pH acide ou basique. Pour la préparation de bloc polyalcoolvinyliques, on utilise de préférence à titre de monomères éthyléniquement insaturés les esters vinyliques d'acide carboxylique, comme par exemple l'acétate de vinyle. Puis, le polymère obtenu est hydrolysé à pH acide ou basique. Les types et quantités de monomères polymérisables mis en oeuvre selon la présente invention varient en fonction de l'application finale particulière à laquelle est destiné le polymère. Ces variations sont bien connues et peuvent être facilement déterminées par l'homme du métier. Selon un mode de réalisation particulier, la ou les extrémité (s) réactive (s) des polymère à blocs obtenus selon le procédé de copolymérisation de l'invention peuvent être clivées pour former un polymère dont les extrémités sont des thiols ou des atome d'hydrogène. Ces modifications peuvent être mises en oeuvre par réduction et/ou hydrolyse. Les différentes caractéristiques de l'invention apparaîtront encore plus nettement au vu des exemples illustratifs exposés ci-après, qui ne sauraient en aucun cas limiter la portée de l'invention revendiquée. Exemple 1 : Synthèse d'une composition polymère réactivable à base de poly (méthacrylate de méthyle) (PMMA), en présence de bis- éthoxythiocarbonyl-disulfane EtO (C=S) S-S (C=S) OEt et d'amorceurs thermiques. Dans un ballon de 100ml, on a introduit 50ml d'une solution benzénique contenant 23,63g (0. 236mole) de méthacrylate de méthyle (MMA), 0, 368g de bis-éthoxythiocarbonyl-disulfane (1,53 millimole), et un mélange de 0, 243g (1.18 millimole) d'azobis (isobutyronitrile) (AIBN) et 0, 245g (1 millimole) d'azobis (cyclohexane-1-carbonitrile) (V40) à titre d'amorceur thermique. Après dégazage de la solution et mise sous argon, le ballon a été placé à 80 C dans un bain thermostaté. Au bout de quatre heures de réaction à 80 C, le milieu réactionnel a été ramené à température ambiante (25 C) et le polymère obtenu a été précipité dans l'heptane. Après séchage sous vide, on a obtenu 23 g d'un polymère, ce qui correspond à un rendement de 97,3% pour la polymérisation. Le polymère obtenu possèdes les caractéristiques suivantes (étalonnage PMMA) : Exemple 2 : Synthèse d'un copolymère séquence poly (méthacrylate de méthyle) -poly (acétate - de vinyle) à partir de la composition polymère réactivable de l'exemple 1 Dans un ballon de 100ml, on a introduit 50ml d'une solution benzénique contenant 8g du polymère obtenu dans l'exemple 1,14. 6 mg d'AIBN, et 13.8g d'acétate de vinyle. Après dégazage et mise sous argon, le milieu réactionnel a été placé dans un bain thermostaté à 60 C. Au bout de 72 heures le milieu réactionnel a été ramené à température ambiante (25 C) et a été additionné à de l'heptane. On a obtenu un précipité qu'on a filtré et séché sous vide. On a isolé ainsi 14.6g d'un copolymère, ce qui correspond à un taux de conversion de l'acétate de vinyle de 47,8%. Les caractéristiques de ce copolymère en étalonnage PMMA sont les suivantes : 1 Exemple 3 : Synthèse d'un copolymère séquence poly (méthacrylate de méthyle} -poly (acrylate de 2-éthylhexyle} à partir de la composition polymère réactivable de l'exemple 1 Dans un ballon de 100ml, on a introduit 50ml d'une solution benzénique contenant 6,6g du polymère obtenu dans l'exemple 1,14mg d'AIBN, et 12g d'acrylate de 2-éthylhexyle. Après dégazage et mise sous argon, le milieu réactionnel a été placé dans un bain thermostaté à 60 C. Au bout de 8 heures le milieu réactionnel a été ramené à température ambiante (25 C) et a été additionné à de l'heptane froid (... C). On a obtenu un précipité qu'on a filtré et séché sous vide. On a isolé ainsi 17g d'un copolymère, ce qui correspond à un taux de conversion de l'acrylate de 2-éthylhexyle de 86,6%. Les caractéristiques de ce copolymère en étalonnage PMMA sont les suivantes : REVENDICATIONS 1. Procédé de préparation d'une composition polymère, comprenant une étape de polymérisation radicalaire non photoinitiée mettant en oeuvre une composition comprenant : au moins un monomère éthyléniquement insaturé ; au moins un composé répondant à la formule (II) ci- dessous : formule (II), et au moins une source de radicaux libres activable thermiquement, distincte du composé de formule (II), où, dans la formule (fi) : - Z1 et Z2 sont identiques ou différents, et représentent chacun un radical choisi parmi : (i) un groupement alkyle, halogénoalkyle, perfluoroalkyle, alcényle, alcynyle, acyle, aryle, arylalkyle, arylalcényle, arylalcynyle, ou bien un cycle carboné ou un hétérocycle, ou bien encore une chaîne polymère ; (ii) un radical -OR3, dans lequel R3 désigne un groupement choisi parmi : - un groupement alkyle, halogénoalkyle, perfluoroalkyle, alcényle, alcynyle, acyle, aryle, arylalkyle, arylalcényle, arylalcynyle, ou bien un cycle carboné ou un hétérocycle, ou bien une chaîne polymère ; - un groupement-CRPO (ORc) (ORD), dans lequel : - RA et RB représentent chacun, indépendamment l'un de l'autre, un atome d'hydrogène, un atome d'halogène, un groupement perfluoroalkyle, un cycle carboné ou un hétérocycle, ou bien encore un groupement-NOs,-NCO, - CN, ou un groupement choisi parmi les groupements de E E E E E F E type-R,-SOsR,-OR,-SR,-NRR,-OOCR, - CONRR, ou-SOsR, dans lesquels les groupements représentés par RE et RF désignent chacun, de façon indépendante, un groupement alkyle, alcényle, alcynyle, aryle, aryle, arylalkyle, arylalcényle, ou arylalcynyle ; ou bien RA et RB forment ensemble un groupement =0 ou =S ; ou bien RA et RB forment ensemble, avec l'atome de carbone auquel ils sont rattachés, un cycle hydrocarboné ou un hétérocycle ; et - Rc et RD représentent chacun, indépendamment l'un de l'autre, un radical répondant à l'une des définition donnée ci-dessus pour le groupement RE ; ou bien Rc et R forment ensemble une chaîne hydrocarbonée comportant de 2 à 4 atome de carbone, éventuellement interrompue par un groupement-O-,-S-, ou G~ G - NRG-, où RG répond à l'une des définition donnée ci- dessus pour le groupement RE ; ou (iii) un groupement-NR, où : - R4 et R5 représentent indépendamment l'un de l'autre un radical choisi parmi un groupement alkyle, halogénoalkyle, alcényle, alcynyle, acyle, ester, aryle, arylalkyle, arylalcényle, arylalcynyle, ou un cycle carboné ; ou - R4 et R5 forment ensemble une chaîne hydrocarbonée comportant de 2 à 4 atome de carbone, éventuellement interrompue par un groupement -O-, -S-, ou -NRH-, où RH répond à l'une des définitions données ci-dessus pour le E groupement RE. 2. Procédé selon la revendication 1, caractérisé en ce que les deux groupements Z1 et Z2 présents dans le composé de formule (II) sont identiques. 3. Procédé selon la revendication 1 ou la revendication 2, caractérisé en ce que chacun des groupements Z1 et Z2 présents dans le composé de formule (II) est un groupement de type-oR3, dans lequel R3 est un radical tel que défini dans la revendication 1. 4. Procédé selon la revendication 3, caractérisé en ce que le composé de formule (II) est un disulfure de xanthate répondant à la formule (lia) suivante : formule (lia), dans laquelle les groupes Za et Zb, identiques ou différents, désignent chacun un radical choisi parmi parmi les radicaux alkyle, halogénoalkyle, aryle, ou arylalkyl. 5. Procédé selon la revendication 4, caractérisé en ce que chacun des groupements Za et Za présents dans le composé de formule (lia) désigne un radical alkyle comprenant de 2 à 4 atomes de carbone, un radical 2,2, 2-trifluoroéthyle, ou un radical phényle. 6. Procédé selon la revendication 1 ou la revendication 2, caractérisé en ce que chacun des groupements Z1 et Z2 présents dans le composé de formule (II) est choisi parmi un groupement alkyle, un groupement halogénoalkyle, un groupement alcényle, ou un groupement alcynyle. 7. Procédé selon la revendication 1 ou la revendication 2, caractérisé en ce que chacun des groupements Z1 et Z2 présents dans le composé de formule (II) est un groupement-NRR, où) es radicaux R4 et R5 sont tels que définis dans la revendication 1. 8. Procédé selon la revendication 7, caractérisé en ce que chacun des groupements R4 et R5 désigne un groupement alkyle, halogénoalkyle, aryle, arylalkyle, acyle ou ester, ou bien les radicaux R4 et R5 forment un hétérocycle, substitué ou non substitué, avec l'azote auquel ils sont rattachés. 9. Procédé selon l'une quelconque des revendications précédentes, caractérisé en ce que le monomère éthyléniquement insaturé mis en oeuvre répond à la formule (1) ci-dessous : formule (i) ; dans laquelle : - R1 représente un radical-COOA, dans lequel A désigne un groupement alkyle, halogénoalkyle, perfluoroalkyle, alcényle, alcynyle, arylalkyle, arylalcényle, ou arylalcynyle ; et - ruz représente un atome d'hydrogène, un atome d'halogène, un groupement alkyle, un groupement halogénoalkyle, ou un groupement alcoxy, ces groupements alkyle, halogénoalkyle ou alcoxy pouvant être substitués ou non ; 10. Procédé selon la revendication 9, caractérisé en ce que dans la composition soumise à la réaction de polymérisation, le ratio molaire de la quantité de composé (II) rapportée à la quantité de monomère (1) est compris entre 1 : 5 et 1 : 10 000. 11. Procédé selon la revendication 9 ou selon la revendication 10, caractérisé en ce que, le monomère (1) mis en oeuvre est un monomère méthacrylique répondant à la formule (la) ci dessous : formule (la), dans laquelle le radical R1 est tel que défini dans la revendication 1. 12. Procédé selon la revendication 11, caractérisé en ce que le composé de formule (II) mis en oeuvre selon la présente invention est un disulfure de xanthate répondant à la formule (lia) suivante : turmueHc, dans laquelle les groupes Za et Zb, identiques ou différents, désignent chacun un radical répondant à l'une des définitions données pour R3 dans la revendication 1. 13. Composition polymère susceptible d'être obtenue selon le procédé de l'une quelconque des revendications 1 à 12. 14. Composition polymère selon la revendication 13, caractérisée en ce qu'elle renferme des chaînes polymères vivantes répondant à la formule (P) ci-dessous : formule (P), dans laquelle : - le radical Z a l'une quelconque des significations données dans la revendication 1 pour les groupements Z1 et Z2 présents dans les composés de formule (II) ; - les groupements R1 et R2 peuvent avoir des significations différentes au sein de chaque unité [-CR-CHs-] de ! a formule (P) et représentent, au sein de chaque unité [-CR1R2~CH2-J, deux groupements identiques ou différents répondant chacun à l'une des définitions données pour les groupements R1 et R2 dans la revendication 9 ; - n désigne un entier au moins égal à 1 ; et - Y désigne un radical caractéristique de l'amorçage thermique réalisé lors de la polymérisation du procédé de la revendication 1. 15. Composition selon la revendication 14, caractérisée en ce qu'au moins 40 % des chaînes polymères présentes dans ladite composition répondent à la définition de ladite formule générale (P). 16. Composition selon la revendication 14 ou selon la revendication 15, susceptible d'être obtenue selon le procédé de la revendication 12, et caractérisée en ce qu'elle renferme des chaînes polymères vivantes répondant à la formule (P2) ci-dessous : formule (P2), dans laquelle Z'a l'une des significations données pour Za et Zb dans la formule générale (lia) de la revendication 4, et où R1, R2, n et Y sont tels que définis dans la revendication 14. 17. Composition selon la revendication 16, caractérisée en ce qu'au moins 40 % des chaînes polymères présentes dans ladite composition répondent à la définition de ladite formule générale (P2). 18. Utilisation d'une composition polymère selon l'une quelconque des revendications 13 à 17, à titre de composition polymère réactivable dans un procédé de préparation d'un polymère à bloc mettant en oeuvre la polymérisation radicalaire d'un mélange comprenant ladite composition réactivable et au moins un monomère éthyléniquement insaturé. 19. Procédé de préparation d'un copolymère de deuxième génération comprenant une étape consistant à réaliser la polymérisation radicalaire d'un mélange comprenant : - une source de radicaux libres, - au moins un monomère éthyléniquement insaturé, et - une composition polymère selon l'une quelconque des revendications 13 à 15. 20. Procédé de copolymérisation selon la revendication 19, caractérisée en ce que ladite composition polymère mise en oeuvre est telle qu'au moins 60 % des chaînes présentes répond à la définition générale de la formule (P2). 21. Composition de copolymère susceptible d'être obtenue par un procédé selon l'une quelconque des revendications 19 ou 20. 22. Procédé de préparation d'un copolymère à blocs de Nième génération, N étant un entier supérieur ou égal à 2, par un procédé de polymérisation radicalaire qui comprend : (A) une première étape consistant à réaliser une composition polymère par un procédé selon l'une quelconque des revendication 1 à12 et (B) un nombre (N-1) d'étapes de polymérisations radicalaires, chacune de ces étapes mettant en oeuvre un mélange comprenant : - une source de radicaux libres, - au moins un monomère éthyléniquement insaturé, et - le polymère obtenu à l'étape de polymérisation précédente.